(57)【要約】【目的】  特に、良好な耐久性を維持しつつ変位量や発生力が大きく、応答性に優れた高分子アクチュエータ素子を提供することを目的としている。【解決手段】  電解質層２と電極層３，４とを有する高分子アクチュエータ素子１において、前記電極層３、４には、活性化処理されたカーボンナノファイバーとカーボンナノホーンを含むことを特徴とする。【選択図】  図１
2014104331.tif 000002
【特許請求の範囲】
【請求項１】
電解質層と電極層とを有する高分子アクチュエータ素子において、
前記電極層には、活性化処理されたカーボンナノファイバーとカーボンナノホーンを含むことを特徴とする高分子アクチュエータ素子。
【請求項２】
前記カーボンナノファイバーは、芳香族メソフェーズピッチを用い溶融紡糸法により作製されたものである請求項１記載の高分子アクチュエータ素子。
【請求項３】
前記カーボンナノホーンの重量は、前記カーボンナノファイバーの重量以上である請求項１又は２に記載の高分子アクチュエータ素子。
【請求項４】
全炭素量に対する前記カーボンナノホーンの重量比率（カーボンナノホーン量／全炭素量）は、０．５〜０．７である請求項３記載の高分子アクチュエータ素子。
【請求項５】
前記電解質層及び前記電極層はイオン液体を含み、全炭素量に対する前記電極層中における前記イオン液体の重量比率（イオン液体量（電極層）／全炭素量）は、１．３〜１．７である請求項１ないし４のいずれか１項に記載の高分子アクチュエータ素子。
【請求項６】
前記電解質層及び前記電極層はベースポリマーを含み、全炭素量に対する前記電極層中における前記ベースポリマーの重量比率（ベースポリマー量（電極層）／全炭素量）は、０．７〜１．１である請求項１ないし５のいずれか１項に記載の高分子アクチュエータ素子。
【発明の詳細な説明】
【技術分野】
【０００１】
本発明は、電解質層と電極層とを備えた高分子アクチュエータ素子に関する。
【背景技術】
【０００２】
下記の特許文献１には、電解質層と電極層とを備えた高分子アクチュエータ素子に関する発明が開示されている。特許文献１では、電極層にカーボンナノチューブとカーボンナノホーンが所定割合で含まれていることが記載されている。これにより、大きな駆動力及び変位量を発生させることができると記載されている。【０００３】
ところで電解質層と電極層とを備えた高分子アクチュエータ素子には、変位量、発生力、応答性といった基本特性に加えて、優れた耐久性が求められた。【０００４】
しかしながら従来では、大きな変位量が得られても耐久性に課題があった。特に、素子に直流電圧を印加し続けた際、最大変位量から変位量が半減するまでの時間が短くなりやすく、良好なＤＣ耐久性を得ることができない問題があった。
【先行技術文献】
【特許文献】
【０００５】
【特許文献１】ＷＯ２０１０／０２９９９２Ａ１号公報
【発明の概要】
【発明が解決しようとする課題】
【０００６】
本発明は、上記従来の課題を解決するものであり、特に、良好な耐久性を維持しつつ変位量や発生力が大きく、応答性に優れた高分子アクチュエータ素子を提供することを目的としている。
【課題を解決するための手段】
【０００７】
本発明は、電解質層と電極層とを有する高分子アクチュエータ素子において、
前記電極層には、活性化処理されたカーボンナノファイバーとカーボンナノホーンを含むことを特徴とするものである。これにより、良好な耐久性（特にＤＣ耐久性）を維持しつつ変位量や発生力が大きく、応答性に優れた高分子アクチュエータ素子にできる。【０００８】
本発明では、前記カーボンナノファイバーは、芳香族メソフェーズピッチを用い溶融紡糸法により作製されたものであることが好ましい。これにより、耐久性をより効果的に改善できる。【０００９】
また本発明では、前記カーボンナノホーンの重量は、前記カーボンナノファイバーの重量以上であることが好ましい。効果的に、変位量や発生力を大きくでき、優れた応答性を得ることができる。より具体的には、全炭素量に対する前記カーボンナノホーンの重量比率（カーボンナノホーン量／全炭素量）は、０．５〜０．７であることが好ましい。これにより、より効果的に、変位量や発生力を大きくでき、優れた応答性を得ることができる。【００１０】
また本発明では、前記電解質層及び前記電極層はイオン液体を含み、全炭素量に対する前記電極層中における前記イオン液体の重量比率（イオン液体量（電極層）／全炭素量）は、１．３〜１．７であることが好ましい。【００１１】
また本発明では、前記電解質層及び前記電極層はベースポリマーを含み、全炭素量に対する前記電極層中における前記ベースポリマーの重量比率（ベースポリマー量（電極層）／全炭素量）は、０．７〜１．１であることが好ましい。
【発明の効果】
【００１２】
本発明によれば、良好な耐久性（特にＤＣ耐久性）を維持しつつ変位量や発生力が大きく、応答性に優れた高分子アクチュエータ素子にできる。
【図面の簡単な説明】
【００１３】
【図１】図１は、本発明の実施形態における高分子アクチュエータ素子の部分断面図である。
【図２】図２（ａ）は、比較例、実施例１、実施例２、及び実施例３の変位量の実験結果を示すグラフであり、図２（ｂ）は、比較例、実施例１、実施例２、及び実施例３の発生力の実験結果を示すグラフであり、図２（ｃ）は、比較例、実施例１、実施例２、及び実施例３の応答性の実験結果を示すグラフである。
【図３】図３は、比較例、及び実施例４の変位量、発生力、応答性の実験結果を示すグラフである。
【発明を実施するための形態】
【００１４】
図１は本実施形態の高分子アクチュエータ素子の部分断面図を示す。図１を用いて高分子アクチュエータ素子の構造を説明する。
【００１５】
図１に示すように、本実施形態における高分子アクチュエータ素子１は、電解質層（イオン伝導層）２と、電解質層２の厚さ方向（Ｚ）の両側表面に形成される電極層３，４を備えて構成される。
【００１６】
本発明における実施形態の高分子アクチュエータ素子１は、イオン液体とベースポリマーを有する電解質層２と、活性化処理されたカーボンナノファイバー（ＡＣＮＦ）、カーボンナノホーン（ＣＮＨ）、イオン液体及びベースポリマーを有する電極層３，４とを有して構成される。
【００１７】
電解質層２は、１０μｍ〜３０μｍ程度の厚みにて形成される。また電極層３と電極層４を合わせた総厚は、５０〜１５０μｍ程度である。
【００１８】
ベースポリマーとしては、ポリフッ化ビニリデン（ＰＶｄＦ）系ポリマーや、ポリメチルメタクリレート（ＰＭＭＡ）系ポリマー等を提示できる。このうち、特に、ＰＶｄＦ系ポリマーを用いることが好ましい。
【００１９】
イオン液体には、エチルメチルイミダゾリウム  テトラフルオロボレート（ＥＭＩＢＦ４）や、エチルメチルイミダゾリウムビス（トリフルオロメタンスルホニル）イミド（ＥＭＩＴＦＳＩ）、エチルメチルイミダゾリウム  トリフルオロメタンスルホナート（ＥＭＩＴｆＯ）等を用いることが可能である。
【００２０】
高分子アクチュエータ素子１の基端部５は固定端部であり、高分子アクチュエータ素子１の基端部５は、固定支持部６，６にて固定支持されている。図１に示すように例えば、高分子アクチュエータ素子１は、片持ちで支持されている。そして両面の電極層３，４間に駆動電圧を印加すると、図１の点線に示すように、電解質層２と電極層３，４間のイオン移動などによって電極層３と電極層４の間に容積差が生じ、曲げ応力が発生して、高分子アクチュエータ素子１の自由端部である先端部７を湾曲変形させることができる。イオン移動で電極間に容積の差が生じる原理は一般に一義的ではないとされているが、代表的な原理要因の１つに、陽イオンと陰イオンのイオンサイズの差で容積に差が生じることが知られている。
【００２１】
本実施形態では、電極層３，４に含まれる炭素材は、活性化処理されたカーボンナノファイバー（ＡＣＮＦ）とカーボンナノホーン（ＣＮＨ）である。
例えば、カーボンナノファイバーを、賦活処理（アルカリ賦活処理が好ましい）することで活性化させることができる。賦活処理としては、水蒸気等を用いたガス賦活、塩化亜鉛等の薬剤を用いた薬剤賦活、アルカリ金属化合物を用いたアルカリ賦活等の公知の方法を用いることが可能である。
【００２２】
本実施形態では特に、カーボンナノファイバーは、カーボン前駆体ポリマーとしてピッチを用いることが好ましく、特にその中でも高強度、高弾性等が期待される芳香族メソフィーズピッチを用いることが好適である。芳香族メソフィーズピッチをマトリックスポリマー中に分散したポリマーブレンドを溶融紡糸後、紡糸繊維の不融化処理、炭素化加熱、さらに賦活処理、黒鉛化処理することで、カーボンナノファイバーを作製できる。例えば、帝人株式会社のカーボンナノファイバーを用いることができる。
【００２３】
また電極層３，４中には、導電性添加材料としてカーボンナノホーン（ＣＮＨ）を含む。このように、電極層３，４に、活性化処理されたカーボンナノファイバー（ＡＣＮＦ）と、カーボンナノホーンを含むことで、電極層にカーボンナノファイバーを含むが、カーボンナノホーンを含まない比較例と同等の耐久性を維持しつつ、比較例よりも変位量及び発生力が大きく、優れた応答性を得ることが出来る。
【００２４】
本実施形態では、カーボンナノホーンの重量は、カーボンナノファイバーの重量以上であることが好ましい。より具体的には、全炭素量に対するカーボンナノホーンの重量比率（カーボンナノホーン量／全炭素量）は、０．５〜０．７であることが好適である。「全炭素量」とは、カーボンナノホーン及びカーボンナノファイバーの各重量を足した値である。ただし、カーボンナノホーン及びカーボンナノファイバー以外の炭素材を含む場合には、それら全ての炭素材の重量を足して全炭素量が決定される。
【００２５】
上記のように、全炭素量に対するカーボンナノホーンの重量比率を調整することで、後述する実験に示すように、電極層にカーボンナノファイバーは含むがカーボンナノホーンは含まない比較例と同等の耐久性を維持しつつ、比較例に比べて、効果的に、変位量及び発生力を大きくでき、優れた応答性を得ることが出来る。
【００２６】
耐久性については、ＤＣ連続駆動させたとき、最大変位量から変位量が半減するまでの時間を指標とすることができる。半減時間が長ければ長いほど、大きな変位量を長い時間、維持でき、ＤＣ耐久性が優れた状態にある。電極層３，４に活性化処理されたカーボンナノファイバーとカーボンナノホーンを含む本実施形態の高分子アクチュエータ素子によれば、電極層にカーボンナノファイバーは含むが、カーボンナノホーンを含まない比較例の高分子アクチュエータ素子と同等以上の優れたＤＣ耐久性を得ることが出来る。
【００２７】
また、本実施形態では、全炭素量に対する電極層３，４中におけるイオン液体の重量比率（イオン液体量（電極層３，４）／全炭素量）は、１．３〜１．７であることが好ましい。ここでのイオン液体量は、電極層３，４に含まれるイオン液体の重量により評価される。なお、イオン液体にはＥＭＩ−ＴｆＯを選択することが好適である。
【００２８】
また本実施形態では、全炭素量に対する電極層３，４中におけるベースポリマーの重量比率（ベースポリマー量（電極層３，４）／全炭素量）は、０．７〜１．１であることが好ましい。ここでのベースポリマー量は、電極層３，４に含まれるベースポリマーの重量
により評価される。なお、このとき、ベースポリマーには、ＰＶｄＦを選択することが好適である。
【００２９】
このように、全炭素量に対する電極層３，４中に占めるイオン液体量やベースポリマー量を調整することで、変位量、発生力、及び応答性を安定して向上させることができる。高分子アクチュエータ素子１は、図１に示す電極層３／電解質層２／電極層４の３層構造に限定されない。
【００３０】
また高分子アクチュエータ素子の製造には既存の方法を用いることができる。すなわち電極液の調製、電極層の作製（キャスト法）、電解質液の調製、電解質層の作製（キャスト法）、高分子アクチュエータ素子の作製（各層を積層して熱圧着）を経て、製造することができる。
【実施例】
【００３１】
図１に示す電極層／電解質層／電極層の３層構造からなる実施例及び比較例の高分子アクチュエータを作製した。実施例及び比較例ともに、電極層を、炭素材、イオン液体、及びベースポリマーにより、電解質層を、イオン液体及びベースポリマーにより形成した。またイオン液体にはＥＭＩ−ＴｆＯを用い、ベースポリマーにはＰＶｄＦを用いた。また、実施例、比較例ともに、素子厚を約１００μｍとした。【００３２】
実施例の高分子アクチュエータ素子には、炭素材として、活性化処理されたカーボンナノファイバー（以下、ＡＣＮＦと言う）とカーボンナノホーン（ＣＮＨ）を用いた。また比較例の高分子アクチュエータ素子には、炭素材として、ＡＣＮＦを用いた。すなわち比較例の高分子アクチュエータ素子には、ＣＮＨが含有されていない。【００３３】
以下の表１には、実験で使用した比較例、実施例１、実施例２及び実施例３のイオン液体量（ｍｇ）、ベースポリマー量（ＢＰ量）（ｍｇ）、ＡＣＮＦ量（ｍｇ）、ＣＮＨ量（ｍｇ）、全炭素量（ｍｇ）、イオン液体量／全炭素量、ＢＰ量／全炭素量、ＣＮＨ量／全炭素量が掲載されている。なおイオン液体量及びベースポリマー量は、いずれも電極層中における量である。【００３４】
【表１】
2014104331.tif 000003
【００３５】
そして表１に示す各構成材料の重量、及び全炭素量に対する重量比率を備えた比較例、実施例１、実施例２及び実施例３の各高分子アクチュエータ素子に２．０Ｖの駆動電圧を印加して、変位量、発生力、及び応答性を測定した。変位量は、図１に示す高分子アクチュエータ素子の最先端位置から基端部５の方向に向けて１ｍｍの位置（最基端位置から先端部７の方向に向けて４ｍｍの位置）での最大変位量とした。また、発生力は、図１に示す実線で描かれた基準状態の高分子アクチュエータ素子に駆動電圧を印加して変位するときの力で示される。応答性は、図１に示す実線で描かれた基準状態から最大変位に到達するのに要するスピードである。【００３６】
表１に、比較例、実施例１、実施例２及び実施例３の各高分子アクチュエータ素子の変位量、発生力、及び応答性の測定結果を掲載した。また表１に基づいて、図２（ａ）では、各試料の変位量、図２（ｂ）では、各試料の発生力、図２（ｃ）では、各試料の応答性をグラフにした。【００３７】
表１及び図２に示すように、各実施例の高分子アクチュエータ素子は、いずれも比較例の高分子アクチュエータ素子に比べて、変位量及び発生力が大きくなり、また応答性が良好であることがわかった。【００３８】
実施例ではいずれも、ＣＮＨ量をＡＣＮＦ量以上に設定した。また実施例では、ＣＮＨ量／全炭素量を０．５〜０．７の範囲内に設定し、イオン液体量（電極層）／全炭素量を１．３〜１．７の範囲内に設定し、ＢＰ量（電極層）／全炭素量を０．７〜１．１の範囲内に設定した。
続いて実施例２と同じ条件で実施例４を作製した。【００３９】
実験では、実施例４及び比較例（表１で使用したのと同じ試料）の各高分子アクチュエータ素子の電極層間に電圧を印加し（２．０Ｖ  ＡＣ５０ｍＨｚ）、変位量、発生力及び応答性について測定した。その実験結果が以下の表２に示されている。【００４０】
【表２】
2014104331.tif 000004
【００４１】
なお、上記したように実施例４は、実施例２と同条件で製造されたものであるが、製造上のばらつきにより、素子厚については実施例４のほうが実施例２よりもやや薄くなり、その結果、実施例４のほうが実施例２よりも変位量が大きく、発生力が小さくなる。【００４２】
図３は表２に示す比較例及び実施例４の変位量（ここで変位量ｐｐとは、図１に示す高分子アクチュエータ素子が図１の実線で示した基準状態から図示上方向に変位した際の変位量０ｐと基準状態から図示下方向に変位したときの変位量とを足した変位量を示す）、発生力、応答性をグラフ化したものである。【００４３】
表２及び図３に示すように、実施例４の高分子アクチュエータ素子は、比較例の高分子アクチュエータ素子に比べて、変位量、発生力が大きく且つ応答性に優れることがわかった。応答性については、実施例４が比較例に比べて約３倍に高くなることがわかった。【００４４】
またＤＣ２．０Ｖの駆動電圧を連続印加し、変位量が半減するまでの時間を測定した。表２に示すように半減時間は、実施例、比較例ともに６０分以上であった。【００４５】
表１、表２、図２及び図３の実験結果から、電極層に活性化処理されたカーボンナノファイバーとカーボンナノホーンの双方を含む実施例の高分子アクチュエータは、電極層にカーボンナノファイバーは含むがカーボンナノホーンを含まない比較例の高分子アクチュエータ素子と同等の耐久性を維持できるとともに、比較例に比べて、変位量及び発生力を大きくでき、且つ優れた応答性を得ることができるとわかった。
【符号の説明】
【００４６】
１  高分子アクチュエータ素子
２  電解質層
３、４  電極層
【図１】
2014104331.tif 000005
【図２】
2014104331.tif 000006
【図３】
2014104331.tif 000007
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
電解質層と電極層とを有する高分子アクチュエータ素子において、
前記電極層は、活性化処理されたカーボンナノファイバーとカーボンナノホーンを含み、
前記電解質層及び前記電極層はイオン液体を含み、全炭素量に対する前記電極層中における前記イオン液体の重量比率（イオン液体量（電極層）／全炭素量）は、１．３〜１．７であることを特徴とする高分子アクチュエータ素子。
【請求項２】
電解質層と電極層とを有する高分子アクチュエータ素子において、
前記電極層は、活性化処理されたカーボンナノファイバーとカーボンナノホーンを含み、
前記電解質層及び前記電極層はベースポリマーを含み、全炭素量に対する前記電極層中における前記ベースポリマーの重量比率（ベースポリマー量（電極層）／全炭素量）は、０．７〜１．１であることを特徴とする高分子アクチュエータ素子。
【請求項３】
前記電解質層及び前記電極層はイオン液体を含み、全炭素量に対する前記電極層中における前記イオン液体の重量比率（イオン液体量（電極層）／全炭素量）は、１．３〜１．７である請求項２記載の高分子アクチュエータ素子。
【請求項４】
前記カーボンナノホーンの重量は、前記カーボンナノファイバーの重量以上である請求項１ないし３のいずれかに記載の高分子アクチュエータ素子。
【請求項５】
全炭素量に対する前記カーボンナノホーンの重量比率（カーボンナノホーン量／全炭素量）は、０．５〜０．７である請求項４記載の高分子アクチュエータ素子。
【手続補正２】
【補正対象書類名】明細書
【補正対象項目名】０００７
【補正方法】変更
【補正の内容】
【０００７】
本発明は、電解質層と電極層とを有する高分子アクチュエータ素子において、
前記電極層は、活性化処理されたカーボンナノファイバーとカーボンナノホーンを含み、
前記電解質層及び前記電極層はイオン液体を含み、全炭素量に対する前記電極層中における前記イオン液体の重量比率（イオン液体量（電極層）／全炭素量）は、１．３〜１．７であること、及び／又は、前記電解質層及び前記電極層はベースポリマーを含み、全炭素量に対する前記電極層中における前記ベースポリマーの重量比率（ベースポリマー量（電極層）／全炭素量）は、０．７〜１．１であることを特徴とするものである。これにより、良好な耐久性（特にＤＣ耐久性）を維持しつつ変位量や発生力が大きく、応答性に優れた高分子アクチュエータ素子にできる。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【国際調査報告】
2014104331.tif 000008
2014104331.tif 000009
2014104331.tif 000010
2014104331.tif 000011